СПОСОБ РЕКУПЕРАЦИИ ЦЕННЫХ МЕТАЛЛОВ ИЗ СУПЕРСПЛАВОВ (ЕГО ВАРИАНТЫ)

2
4
1. Способ рекуперации ценных металлов из суперсплавов, при котором суперсплавы разлагают в расплаве соли, содержащем 60-95 вес.% NaOH и 5-40 вес.% NaSO.
2. Способ по п.1, отличающийся тем, что в расплав соли добавляют до 10 вес.% соды.
2
4
3. Способ по п.2, отличающийся тем, что расплав соли, содержит 75-90 вес.% NaOH и 5-20 вес.% NaSO и/или 5-10 вес.% соды.
4. Способ по п.1, отличающийся тем, что суперсплавы содержат в качестве главных компонентов один или несколько металлов из группы, включающей Ni, Co, Cr или Al, и в качестве побочных компонентов один или несколько элементов из группы, включающей Re, Mo, Ta, Nb, W, Hf или Pt.
5. Способ по п.4, отличающийся тем, что суперсплав содержит 0,5-12 вес.% рения.
6. Способ по п.1, отличающийся тем, что на 1 кг суперсплава используют, как минимум, 1 кг расплава соли.
7. Способ по п.1, отличающийся тем, что разложение проводят в подвижном расплаве.
8. Способ по п.1, отличающийся тем, что разложение проводят в периодически или непрерывно работающей трубчатой вращающейся печи.
9. Способ по п.1, отличающийся тем, что через расплав пропускают воздух и/или кислород или их смесь.
10. Способ по п.1, отличающийся тем, что к расплаву добавляют окисляющие компоненты из группы таких соединений, как нитраты, пероксодисульфаты, пероксиды щелочных металлов и/или их смеси.
11. Способ по п.10, отличающийся тем, что в расплав добавляют 5-25 вес.% окисляющих компонентов в пересчете на расплав соли.
12. Способ по п.9, отличающийся тем, что через расплав пропускают смесь воздуха и кислорода, состоящую из 25-95 об.% воздуха и 5-75 об.% кислорода.
13. Способ по п.10, отличающийся тем, что разложение проводят при температуре от 800 до 1200°C.
14. Способ по п.10, отличающийся тем, что суперсплавы частично окисляют.
15. Способ по одному из пп.1-14, отличающийся тем, что в расплаве предварительно образуются три фракции, состоящие из:
растворимых в воде оксометаллатов металлов 6 и/или 7 побочных групп и/или 3 главной группы периодической системы элементов со щелочными металлами и/или их смесей;
нерастворимых в воде компонентов из группы таких металлов, как Co, Ni, Fe, Mn или Cr и/или их смесей;
оксидов и/или нерастворимых в воде оксометаллатов металлов 4 или 5 побочных групп периодической системы элементов со щелочными металлами и/или их смесей.
16. Способ по одному из пп.1-14, отличающийся тем, что суперсплавы представляют собой металлолом суперсплавов.
17. Способ рекуперации ценных металлов из суперсплавов, который включает следующие стадии:
a) перевод продукта разложения расплава по п.15 в твердую фазу в результате охлаждения до комнатной температуры;
b) измельчение отвердевшего продукта разложения расплава;
c) превращение измельченного продукта разложения расплава в воде при температуре менее 80°C с получением водной суспензии, которая содержит
2
4
4
2
3
раствор, состоящий из смеси натриевых соединений из группы, которая включает NaOH, NaSO, NaAl(OH) и/или NaCO, и металлатов элементов 6 и/или 7 побочной группы периодической системы элементов со щелочными металлами,
твердую металлическую фазу, состоящую из металлов Co, Ni, Fe, Mn и Cr,
твердую фазу, состоящую из гидроксидов и/или оксигидратов металлов 3 главной группы и металлов 4 и/или 5 побочной группы периодической системы элементов;
d) отделение водной фракции фильтрованием;
e) разделение нерастворимой в воде фракции магнитным отделением металлических компонентов;
f) отделение оксидной фракции.
18. Способ по п.17, отличающийся тем, что превращение продукта разложения расплава проводят в воде при температуре менее 60°C.
19. Способ по п.17, отличающийся тем, что превращение продукта разложения расплава проводят в воде при температуре менее 40°C.
20. Способ по одному из пп.17-19, отличающийся тем, что суперсплавы представляют собой металлолом из суперсплавов.
21. Способ извлечения рения из суперсплавов, который включает следующие стадии:
2
4
a) разложение суперсплавов в расплаве соли, содержащем 60-95 вес.% NaOH и 5-40 вес.% NaSO;
b) охлаждение расплава до комнатной температуры;
c) измельчение продукта разложения расплава;
d) превращение измельченного продукта разложения расплава в воде при температуре менее 80°C и получение водной суспензии, которая содержит
2
4
4
2
3
раствор, состоящий из смеси натриевых соединений из группы, которая включает NaOH, NaSO, NaAl(OH) и/или NaCO и металлатов элементов 6 и/или 7 побочной группы периодической системы элементов со щелочными металлами,
твердую металлическую фазу, состоящую из металлов Co, Ni, Fe, Mn и Cr,
твердую фазу, состоящую из гидроксидов и/или оксигидратов металлов 3 главной группы и металлов 4 и/или 5 побочной группы периодической системы элементов;
e) отделение водной фракции фильтрованием;
f) отделение рения от водной фракции.
22. Способ по п.21, отличающийся тем, что к расплаву соли добавляют до 10 вес.% соды.
23. Способ по п.21 или 22, отличающийся тем, что суперсплавы представляют собой металлолом из суперсплавов.